(57)【要約】【課題】水性塗料や水性インキ等での貯蔵安定性に優れる（水素ガス発生が少ない）と共に、密着性及び耐電圧性にも優れたアルミニウム顔料及びその製造方法を提供する。【解決手段】この発明の複合被覆アルミニウム顔料は、シリカ被膜で被覆されたアルミニウム顔料が、１分子中のケイ素原子数が２〜２０個であるポリシリケート化合物を含有した処理剤で表面処理されてなることを特徴とする。【選択図】なし【特許請求の範囲】
【請求項１】
シリカ被膜で被覆されたアルミニウム顔料が、１分子中のケイ素原子数が２〜２０個であるポリシリケート化合物を含有した処理剤で表面処理されてなることを特徴とする複合被覆アルミニウム顔料。
【請求項２】
前記ポリシリケート化合物として、下記一般式（Ｉ）で表されるポリシリケート化合物が用いられている請求項１に記載の複合被覆アルミニウム顔料。
【化１】
2008120901.tif 000005
（式中、Ｒ1〜Ｒ4は、それぞれ独立に、水素原子または炭素数１〜８のアルキル基を示し、ｎは２〜２０の範囲の整数を示す）
【請求項３】
前記一般式（Ｉ）において、Ｒ1〜Ｒ4は、それぞれ独立に、メチル基、エチル基、プロピル基またはブチル基を示し、ｎは２〜２０の範囲の整数を示すものである請求項２に記載の複合被覆アルミニウム顔料。
【請求項４】
前記ポリシリケート化合物の含有量が、アルミニウム顔料中のアルミニウム原子の含有量１００質量部に対して０．１〜１０質量部である請求項１〜３のいずれか１項に記載の複合被覆アルミニウム顔料。
【請求項５】
前記シリカ被膜中のケイ素原子の含有量は、アルミニウム顔料中のアルミニウム原子の含有量１００質量部に対して１〜１０質量部である請求項１〜４のいずれか１項に記載の複合被覆アルミニウム顔料。
【請求項６】
平均粒子径が１５μｍ以下である請求項１〜５のいずれか１項に記載の複合被覆アルミニウム顔料。
【請求項７】
請求項１〜６のいずれか１項に記載の複合被覆アルミニウム顔料を含有してなることを特徴とするペースト。
【請求項８】
請求項１〜６のいずれか１項に記載の複合被覆アルミニウム顔料を含有してなることを特徴とする水性塗料。
【請求項９】
５０℃の温度条件下で３３６時間保持した時のアルミニウム顔料中のアルミニウム１ｇ当たりの水素ガス発生量が２ｃｍ3以下である請求項８に記載の水性塗料。
【請求項１０】
基体に請求項８または９に記載の水性塗料が塗布されてなることを特徴とする塗装物。
【請求項１１】
請求項１〜６のいずれか１項に記載の複合被覆アルミニウム顔料を含有してなることを特徴とする水性インキ。
【請求項１２】
５０℃の温度条件下で３３６時間保持した時のアルミニウム顔料中のアルミニウム１ｇ当たりの水素ガス発生量が２ｃｍ3以下である請求項１１に記載の水性インキ。
【請求項１３】
請求項１１または１２に記載の水性インキを用いて印刷が施されたことを特徴とする印刷物。
【請求項１４】
シリカ被膜で被覆されたアルミニウム顔料と、１分子中のケイ素原子数が２〜２０個であるポリシリケート化合物を含有した処理剤とを混合することを特徴とする複合被覆アルミニウム顔料の製造方法。
【請求項１５】
前記アルミニウム顔料中のアルミニウム原子１００質量部に対して前記ポリシリケート化合物０．１〜１０質量部の割合で混合する請求項１４に記載の複合被覆アルミニウム顔料の製造方法。
【発明の詳細な説明】
【技術分野】
【０００１】
この発明は、例えば水性塗料や水性インキ等に配合されても水素ガスの発生が少なくて貯蔵安定性に優れた複合被覆アルミニウム顔料及びその製造方法に関する。
【０００２】
なお、この明細書及び特許請求の範囲において、「平均粒子径」の語は、レーザー回折法により測定された粒度分布に基づいて求められた累積体積５０％粒子径（Ｄ５０）を意味するものである。
【背景技術】
【０００３】
アルミニウム顔料は、例えば塗料、インキ等に配合されて様々な用途で使用されているが、その用途に応じて種々の特性を備えていることが求められている。
【０００４】
アルミニウム顔料は、水性塗料や水性インキ等に配合され貯蔵される場合、含有される水と反応して水素ガスを発生して溶解する性質があり、特にｐＨが８以上の水性塗料や水性インキではその傾向が顕著になる（水素ガス発生量が多くなる）ので、このような水素ガス発生が少なくて貯蔵安定性に優れていることが求められている。また、電気製品の外装部に塗装が施される場合には、該塗装部位において耐電圧性に優れることが要求される。また、基体上にアルミニウム顔料含有塗料の塗布により形成された塗膜や、基体上にアルミニウム顔料含有インキの印刷により形成された印刷層は、密着性に優れていることが要求される。
【０００５】
このようにアルミニウム顔料には、貯蔵安定性、耐電圧性、密着性に優れていることが求められるが、水性塗料や水性インキ等に配合されるアルミニウム顔料に関し、この顔料が水性塗料や水性インキ等に配合された場合の水素ガスの発生量を低減する技術として次のようなものがこれまでに提案されている。
【０００６】
特許文献１には、アルミニウムフレーク表面上に、アルミニウムに対してＭｏ金属換算量で０．１〜１０重量％のモリブデン酸被膜を有し、かつ該被膜の上にアルミニウムに対してＰ元素換算量で０．０５〜１重量％の無機燐酸もしくはその塩類又は燐酸基を１つ有する有機燐酸エステルもしくはその塩類からなる燐酸系被膜を有したアルミニウム顔料を用いることが提案されている。
【０００７】
また、特許文献２には、１）アルミニウム粉末、２）無機リン酸または無機リン酸塩、３）リン酸エステル化合物、４）水および／または親水性溶剤、を必須成分とし、疎水性不活性溶剤の含有量が、アルミニウム粉末に対し、１重量％未満である水性アルミニウム顔料組成物が開示されている。
【０００８】
また、特許文献３には、アルミニウムに対してＳｉ換算で１〜１５質量％のシリカ被膜が形成され、かつアルミニウムに対してＰ換算で０．０１〜４質量％のＰ化合物を含有したシリカ被覆アルミニウム顔料を用いることが提案されている。
【０００９】
また、特許文献４には、フレーク状アルミニウム粉末１００重量部に対して０．１〜２．１重量部の樹脂がフレーク状アルミニウム粉末表面に付着したアルミニウム顔料であって、当該樹脂が、（Ａ）ラジカル重合性不飽和カルボン酸、ラジカル重合性二重結合を有するリン酸またはホスホン酸のモノまたはジエステル、及び、ラジカル重合性二重結合を有するカップリング剤から選ばれた少なくとも１種と、（Ｂ）ラジカル重合性二重結合を２個以上有する単量体の重合物とからなり、かつ、その重量比Ａ／Ｂが０．１〜４であるアルミニウム顔料を用いることが提案されている。
【００１０】
また、特許文献５には、シリカ被膜にて被覆されたアルミニウム顔料を、さらにりん含有チタネート化合物で表面処理してなる複合被覆アルミニウム顔料が開示されている。
【特許文献１】特許第３４０３８１３号公報
【特許文献２】特開平１０−１３０５４５号公報
【特許文献３】特開２００２−８８２７４号公報
【特許文献４】特開２００２−２２６７３３号公報
【特許文献５】特開２００５−２３２３１６号公報
【発明の開示】
【発明が解決しようとする課題】
【００１１】
しかしながら、上記特許文献１〜５に記載の技術では、水性塗料や水性インキ等での貯蔵安定性に優れる（水素ガス発生が少ない）と共に、分散性にも優れ、且つ塗膜の密着性及び耐電圧性にも優れたアルミニウム顔料を得ることは難しかった。特に、平均粒子径が１５μｍ以下のアルミニウム顔料であって、ｐＨが８以上の水性塗料や水性インキ等での貯蔵安定性、密着性及び耐電圧性に優れたものを得ることはできなかった。
【００１２】
この発明は、かかる技術的背景に鑑みてなされたものであって、水性塗料や水性インキ等での貯蔵安定性に優れる（水素ガス発生が少ない）と共に、密着性及び耐電圧性にも優れた複合被覆アルミニウム顔料及びその製造方法を提供することを目的とする。
【課題を解決するための手段】
【００１３】
前記目的を達成するために、本発明は以下の手段を提供する。
【００１４】
［１］シリカ被膜で被覆されたアルミニウム顔料が、１分子中のケイ素原子数が２〜２０個であるポリシリケート化合物を含有した処理剤で表面処理されてなることを特徴とする複合被覆アルミニウム顔料。
【００１５】
［２］前記ポリシリケート化合物として、下記一般式（Ｉ）で表されるポリシリケート化合物が用いられている前項１に記載の複合被覆アルミニウム顔料。
【００１６】
【化２】
2008120901.tif 000002
【００１７】
（式中、Ｒ1〜Ｒ4は、それぞれ独立に、水素原子または炭素数１〜８のアルキル基を示し、ｎは２〜２０の範囲の整数を示す）
［３］前記一般式（Ｉ）において、Ｒ1〜Ｒ4は、それぞれ独立に、メチル基、エチル基、プロピル基またはブチル基を示し、ｎは２〜２０の範囲の整数を示すものである前項２に記載の複合被覆アルミニウム顔料。
【００１８】
［４］前記ポリシリケート化合物の含有量が、アルミニウム顔料中のアルミニウム原子の含有量１００質量部に対して０．１〜１０質量部である前項１〜３のいずれか１項に記載の複合被覆アルミニウム顔料。
【００１９】
［５］前記シリカ被膜中のケイ素原子の含有量は、アルミニウム顔料中のアルミニウム原子の含有量１００質量部に対して１〜１０質量部である前項１〜４のいずれか１項に記載の複合被覆アルミニウム顔料。
【００２０】
［６］平均粒子径が１５μｍ以下である前項１〜５のいずれか１項に記載の複合被覆アルミニウム顔料。
【００２１】
［７］前項１〜６のいずれか１項に記載の複合被覆アルミニウム顔料を含有してなることを特徴とするペースト。
【００２２】
［８］前項１〜６のいずれか１項に記載の複合被覆アルミニウム顔料を含有してなることを特徴とする水性塗料。
【００２３】
［９］５０℃の温度条件下で３３６時間保持した時のアルミニウム顔料中のアルミニウム１ｇ当たりの水素ガス発生量が２ｃｍ3以下である前項８に記載の水性塗料。
【００２４】
［１０］基体に前項８または９に記載の水性塗料が塗布されてなることを特徴とする塗装物。
【００２５】
［１１］前項１〜６のいずれか１項に記載の複合被覆アルミニウム顔料を含有してなることを特徴とする水性インキ。
【００２６】
［１２］５０℃の温度条件下で３３６時間保持した時のアルミニウム顔料中のアルミニウム１ｇ当たりの水素ガス発生量が２ｃｍ3以下である前項１１に記載の水性インキ。
【００２７】
［１３］前項１１または１２に記載の水性インキを用いて印刷が施されたことを特徴とする印刷物。
【００２８】
［１４］シリカ被膜で被覆されたアルミニウム顔料と、１分子中のケイ素原子数が２〜２０個であるポリシリケート化合物を含有した処理剤とを混合することを特徴とする複合被覆アルミニウム顔料の製造方法。
【００２９】
［１５］前記アルミニウム顔料中のアルミニウム原子１００質量部に対して前記ポリシリケート化合物０．１〜１０質量部の割合で混合する前項１４に記載の複合被覆アルミニウム顔料の製造方法。
【発明の効果】
【００３０】
［１］の発明に係る複合被覆アルミニウム顔料は、シリカ被膜で被覆されたアルミニウム顔料が、１分子中のケイ素原子数が２〜２０個であるポリシリケート化合物を含有した処理剤で表面処理されてなるものであり、シリカ被膜で被覆されている上に前記特定のポリシリケート化合物を含有しているので、この複合被覆アルミニウム顔料を例えば水性塗料や水性インキ等に配合した場合に水素ガスの発生が少なくて貯蔵安定性に優れている。更に、この複合被覆アルミニウム顔料を含有した水性塗料や水性インキ等で形成された塗膜は、密着性及び耐電圧性に優れている。
【００３１】
［２］の発明では、貯蔵安定性をより向上させることができる。
【００３２】
［３］の発明では、貯蔵安定性をより一層向上させることができる。
【００３３】
［４］の発明では、ポリシリケート化合物の含有量が、アルミニウム顔料中のアルミニウム原子の含有量１００質量部に対して０．１〜１０質量部であるから、貯蔵安定性をさらに向上させることができる。
【００３４】
［５］の発明では、シリカ被膜中のケイ素原子の含有量は、アルミニウム顔料中のアルミニウム原子の含有量１００質量部に対して１〜１０質量部であるから、より緻密なシリカ被膜を形成できると共にアルミニウム顔料の持つ金属光沢が損なわれることがない。
【００３５】
［６］の発明では、アルミニウム顔料の平均粒子径が１５μｍ以下であるにもかかわらず、貯蔵安定性に優れていると共に、密着性及び耐電圧性にも優れている。即ち、近年では、平均粒子径１５μｍ以下の細かいアルミニウム顔料で、かつ、輝度・光沢の大きいアルミニウム顔料が求められているが、本発明によれば、このようなアルミニウム顔料の平均粒子径が１５μｍ以下である構成においても、優れた貯蔵安定性を確保することができる。
【００３６】
［７］の発明に係るペーストは、例えば水性塗料や水性インキ等に配合した場合において水素ガスの発生が少なくて貯蔵安定性に優れている。また、このペーストを含有した水性塗料や水性インキ等で形成された塗膜は、密着性及び耐電圧性に優れている。
【００３７】
［８］の発明に係る水性塗料は、時間が経過しても水素ガスの発生が少なくて貯蔵安定性に優れている。また、この水性塗料で形成された塗膜は、密着性及び耐電圧性に優れている。
【００３８】
［９］の発明に係る水性塗料は、貯蔵安定性に特に優れている。
【００３９】
［１０］の発明に係る塗装物では、塗膜の密着性及び耐電圧性に優れている。
【００４０】
［１１］の発明に係る水性インキは、時間が経過しても水素ガスの発生が少なくて貯蔵安定性に優れている。また、この水性インキで形成された塗膜（印刷部）は、密着性及び耐電圧性に優れている。
【００４１】
［１２］の発明に係る水性インキは、貯蔵安定性に特に優れている。
【００４２】
［１３］の発明に係る印刷物では、塗膜（印刷部）の密着性及び耐電圧性に優れている。
【００４３】
［１４］の発明に係る製造方法によれば、シリカ被覆アルミニウム顔料にポリシリケート化合物を接触させることによって表面処理を行うものであるから、本発明の複合被覆アルミニウム顔料を効率良く安定して製造できる利点がある。得られた複合被覆アルミニウム顔料を、例えば水性塗料や水性インキ等に配合した場合に水素ガスの発生が少なくて貯蔵安定性に優れている。また、得られた複合被覆アルミニウム顔料を含有した水性塗料や水性インキ等で形成した塗膜は、密着性及び耐電圧性に優れている。
【００４４】
［１５］の発明では、アルミニウム顔料中のアルミニウム原子１００質量部に対してポリシリケート化合物０．１〜１０質量部の割合で混合するものであるから、貯蔵安定性により優れた複合被覆アルミニウム顔料を製造できる。
【発明を実施するための最良の形態】
【００４５】
以下、本発明に係る複合被覆アルミニウム顔料、その製造方法及びその用途等について具体的に説明するが、本発明はこれらに限定されるものではない。
【００４６】
この発明に係る複合被覆アルミニウム顔料は、シリカ被膜で被覆されたアルミニウム顔料が、１分子中のケイ素原子数が２〜２０個であるポリシリケート化合物を含有した処理剤で表面処理されてなるものである。
【００４７】
アルミニウム顔料の表面がシリカ被膜で被覆されていることにより水性塗料や水性インキ等に配合した場合の水素ガス発生を低減できるものの、アルミニウム顔料の表面を単にシリカ被膜で被覆しただけではその効果は不十分であったのであるが、本発明の複合被覆アルミニウム顔料では、上記のようにシリカ被覆アルミニウム顔料を１分子中のケイ素原子数が２〜２０個であるポリシリケート化合物を含有した処理剤で表面処理したものであるから、この複合被覆アルミニウム顔料を例えば水性塗料や水性インキ等に配合した場合に水素ガスの発生が少なくて貯蔵安定性に優れたものとなる。このように貯蔵安定性が向上した理由は定かではないが、前記表面処理によって前記ポリシリケート化合物がシリカ被覆アルミニウム顔料の表面に存在するものとなり、これにより水性塗料や水性インキ等に配合した場合におけるアルミニウム顔料と水との接触を十分に防止し得て、この結果水素ガス発生を大幅に低減できて貯蔵安定性が向上したものと推測される。
【００４８】
この発明において、シリカ被覆アルミニウム顔料（シリカ被膜で被覆されたアルミニウム顔料）は、以下の原料アルミニウム顔料にシリカ被膜を形成したものである。
【００４９】
＜原料アルミニウム顔料＞
原料アルミニウム顔料は、特に限定されるものではないが、例えばアルミニウムを溶融し直接粉化させる溶融直接粉化法、機械的粉化法、蒸着法等によって得られる。機械的粉化法としては、例えばボールミル粉砕法、スタンプミル法、アトライター法、振動ミルを用いた粉砕法等が挙げられる。中でも、ボールミル粉砕法によって製造されたアルミニウムが原料として好適に使用される。
【００５０】
また、原料アルミニウム顔料は、アルミニウムのみから構成されていても良いし、或いはアルミニウムを基とした合金から構成されていても良い。また、前記原料アルミニウム顔料におけるアルミニウムの純度は、特に限定されないものの、純度９８％以上であるのが好ましい。
【００５１】
原料アルミニウム顔料の形状、大きさ等は特に限定されない。原料アルミニウム粒子の形状としては、涙滴状、球状、針状、不規則形状、フレーク（鱗片）状等があるがいずれも使用できる。また、メタリック塗料として使用される場合にはフレーク状が好ましく、このようなフレーク状のものでは、平均粒子径（累積体積５０％粒子径）で３〜５０μｍのものが好ましく、さらに５〜３０μｍのものがより好ましく、厚みは１μｍ以下であるのが好ましく、アスペクト比（粒子径／厚み）は２０〜２００であるのが好ましい。アスペクト比が２００を超えると顔料の機械的強度が低下し、色調が不安定となる場合がある。
【００５２】
原料アルミニウム顔料の表面には、粉砕助剤が付着していてもよい。粉砕助剤としては、通常、脂肪酸が使用されることが多い。前記脂肪酸としては、特に限定されるものではないが、例えばオレイン酸、ステアリン酸、イソステアリン酸、ラウリン酸、パルミチン酸、ミリスチン酸、リノール酸、リノレイン酸、リシノール酸、エライジン酸、ゾーマリン酸、ガドレイン酸、エルカ酸等が挙げられる。
【００５３】
原料アルミニウム顔料は、乾燥粉末にすると粉塵爆発の危険性や取り扱いの困難性等が生じることから、通常は溶媒を含んだペーストの形態である。本発明では、原料アルミニウム顔料はそのままペーストで用いても良いし、あるいは該ペーストを親水性溶媒で洗浄し溶媒置換したペーストにして用いても良い。また、ミネラルスピリット等の疎水性有機溶媒を含むアルミニウムペーストを用いる場合は、ノニオン性やアニオン性の界面活性剤を該ペーストに添加して水に乳化・分散し易くして用いても良い。
【００５４】
＜シリカ被膜の形成＞
上記原料アルミニウム顔料表面へのシリカ被膜の形成方法としては、例えば特開２００２−８８２７４号公報、特開２００５−２３２３１６号公報に記載されている方法や、他の公知の方法等が挙げられるが、特にこれらの方法に限定されるものではない。
【００５５】
一例について具体的に説明すると、まず、上記原料アルミニウム顔料をアルコール等の親水性有機溶媒に分散させ、必要に応じて、ノニオン性等の界面活性剤を添加する。このように親水性有機溶媒に原料アルミニウム顔料を分散させる際には、一般的な撹拌機を用いることができ、原料アルミニウム顔料が沈降しない速度で撹拌すれば良い。
【００５６】
次に、シリカ被膜を形成させるためのケイ素含有化合物、水、必要に応じて触媒（例えばアンモニア等の塩基性触媒物質）を加えて、ケイ素含有化合物の加水分解によるシリカ生成反応を行い、シリカ被膜を原料アルミニウム顔料表面に析出させる。
【００５７】
前記加水分解の速度は、水とケイ素含有化合物のモル比や濃度、及び必要に応じて加えられる触媒物質のケイ素含有化合物に対するモル比や濃度によって調整される。
【００５８】
ケイ素含有化合物の添加方法としては、例えば、全量を一時に加える方法、前記有機溶媒で希釈して少量ずつ連続的に添加する方法等があるが、後者の有機溶媒で希釈して少量ずつ連続的に添加する方法が好ましい。ケイ素含有化合物の添加時間の目安としては４〜１２時間程度であるが、特にこれに限定されない。
【００５９】
前記加水分解によるシリカ生成反応を行う際の反応温度は、好ましくは１５〜４０℃、より好ましくは２０〜３５℃であり、また反応時間は、好ましくは０．５〜２４時間、より好ましくは４〜１２時間である。
【００６０】
反応終了後、得られたシリカ被覆アルミニウム顔料を含む反応混合物は、濾過、溶媒洗浄、乾燥、固形分含有量の調整、混合プロセス等を経て、所望のシリカ被覆アルミニウム顔料として、或いはこのシリカ被覆アルミニウム顔料と溶媒とを含有してなる顔料ペースト等として、次の複合被覆アルミニウム顔料の調製に用いられる。
【００６１】
なお、得られたシリカ被覆アルミニウム顔料を９０〜６００℃で加熱処理して、シリカ被膜をより緻密にして、貯蔵安定性をより向上させることもできる。前記加熱処理は、液中でも、乾燥顔料状態のいずれでもよい。
【００６２】
前記親水性有機溶媒としては、水と親和性があれば特に制限はないが、好ましい例としてはグリコール類、アルコール類が挙げられ、これらの１種あるいは２種以上を用いることができる。前記グリコール類としては、プロピレングリコールモノエチルエーテル、プロピレングリコールモノメチルエーテル、ジプロピレングリコールモノメチルエーテル、ジエチレングリコールモノブチルエーテル等が挙げられる。また、前記アルコール類としては、エタノール、イソプロピルアルコール、ブタノール等が挙げられる。中でも、原料アルミニウム顔料の分散性の観点から、エタノール、プロピレングリコールモノメチルエーテル、ジプロピレングリコールモノメチルエーテル、ジエチレングリコールモノブチルエーテルが特に好ましい。
【００６３】
前記ケイ素含有化合物としては、特に限定されるものではないが、シリコンアルコキシドが好ましい。シリコンアルコキシドとしては、一般式 Ｓｉ−（ＯＲ）4（Ｒはアルキル基等）で示されるものや、アルコキシ基の一部をアルキル基に変えたものも用いることができる。また、前記シリコンアルコキシドとしては、モノマーでもよいし、オリゴマーでもよい。また、それらの混合物でもよい。
【００６４】
前記シリコンアルコキシドの具体例としては、特に限定されるものではないが、テトラメトキシシラン、テトラエトキシシラン、テトラプロポキシシラン、テトラブトキシシラン、メチルトリエトキシシラン等が挙げられる。中でも、適当な加水分解速度を有する点で、テトラエトキシシランが好適に用いられる。
【００６５】
前記ケイ素含有化合物の使用量は、用いる原料アルミニウム顔料の種類等によって異なるため一概には規定できないが、一般にシリカ膜厚が３〜３０ｎｍになるようにするのが好ましい。シリカ膜厚が３〜３０ｎｍであることが、耐電圧性、金属光沢の観点から好ましい。
【００６６】
前記塩基性触媒物質としては、特に限定されるものではないが、例えばアンモニア、トリエタノールアミン等が挙げられる。中でも、加水分解速度の面からアンモニアが好適に用いられる。
【００６７】
なお、上記の方法で得られたシリカ被覆アルミニウム顔料を高分解能走査型電子顕微鏡で観察することによりシリカ膜厚を測定できる。シリカ被覆アルミニウム顔料を調製するに際して、アルミニウム顔料分散液にケイ素含有化合物を全量一時に添加した場合は、０．０１μｍ以下のシリカ微粒子が原料アルミニウム顔料の表面全体に付着し、被膜を形成しているのが観察される。一方、シリカ被覆アルミニウム顔料を調製するに際して、アルミニウム顔料分散液にケイ素含有化合物を少量ずつ連続的に添加した場合は、緻密な連続したシリカ被膜により原料アルミニウム顔料が被覆されているのが観察される。
【００６８】
前記シリカ被膜中のケイ素原子の含有量は、原料アルミニウム顔料中のアルミニウム原子の含有量１００質量部に対して１〜１０質量部であるのが好ましい。１質量部以上であることで原料アルミニウム顔料の表面に緻密なシリカ被膜を形成できると共に１０質量部以下であることで原料アルミニウム顔料の表面にシリカが付き過ぎることがなくて原料アルミニウム顔料の持つ金属光沢が損なわれることがない。中でも、前記シリカ被膜中のケイ素原子の含有量は、原料アルミニウム顔料中のアルミニウム原子の含有量１００質量部に対して２〜８質量部であるのがより好ましく、特に好ましい範囲は３〜６質量部である。
【００６９】
＜シリカ被覆アルミニウム顔料の表面処理＞
本発明の複合被覆アルミニウム顔料は、上記シリカ被覆の形成により得られたシリカ被覆アルミニウム顔料を、１分子中のケイ素原子数が２〜２０個であるポリシリケート化合物を含有した処理剤で表面処理することにより得られたものである。
【００７０】
前記ポリシリケート化合物としては、下記一般式（Ｉ）で表されるポリシリケート化合物が用いられるのが、貯蔵安定性をより向上させることができる点で、好ましい。
【００７１】
【化３】
2008120901.tif 000003
【００７２】
（式中、Ｒ1〜Ｒ4は、それぞれ独立に、水素原子または炭素数１〜８のアルキル基を示し、ｎは２〜２０の範囲の整数を示す）。なお、Ｒ1〜Ｒ4が、炭素数９以上のアルキル基である構成は、密着性が十分に得られ難くなるので、好ましくない。
【００７３】
中でも、前記ポリシリケート化合物としては、前記一般式（Ｉ）において、Ｒ1〜Ｒ4は、それぞれ独立に、メチル基、エチル基、プロピル基またはブチル基を示し、ｎは２〜２０の範囲の整数を示す化合物を用いるのが、貯蔵安定性をより一層向上させることができる点で、より好ましく、特に好ましいのはＲ1〜Ｒ4が全てエチル基である構成である。このようなポリシリケート化合物の市販品としては、例えばコルコート社製「エチルシリケート４０」（商品名）、コルコート社製「エチルシリケート４８」（商品名）等が挙げられる。前記「エチルシリケート４０」は、Ｒ1〜Ｒ4が全てエチル基であり、ｎは平均で５程度である。また、前記「エチルシリケート４８」は、Ｒ1〜Ｒ4が全てエチル基であり、ｎは平均で１０程度である。なお、前記ポリシリケート化合物としては、１種を単独で使用しても良いし、或いは２種以上を混合して使用しても良い。
【００７４】
前記複合被覆アルミニウム顔料において、前記ポリシリケート化合物の含有量は、原料アルミニウム顔料中のアルミニウム原子の含有量１００質量部に対して０．１〜１０質量部であるのが好ましい。０．１質量部以上であることで貯蔵安定性を十分に向上できると共に、１０質量部以下であることで材料コストを抑制できるし、また水性塗料や水性インキ等に配合した時に粘度や分散性等の面で悪影響が出る恐れがない。中でも、前記ポリシリケート化合物の含有量は、原料アルミニウム顔料中のアルミニウム原子の含有量１００質量部に対して０．５〜７質量部であるのがより好ましい。
【００７５】
前記シリカ被覆アルミニウム顔料を前記ポリシリケート化合物を含有した処理剤で表面処理する方法としては、例えば、前記シリカ被膜形成工程で得られたシリカ被覆アルミニウム顔料（このシリカ被覆アルミニウム顔料はペーストにしておくのがハンドリングの面で好ましい）に、前記ポリシリケート化合物（１分子中のケイ素原子数が２〜２０個であるもの）を含有した処理剤を添加して、常温または加熱した状態で混合する方法等が挙げられるが、特にこれらの方法に限定されるものではない。前記混合操作時の温度は１０〜１２０℃であるのが好ましく、中でも３０〜９０℃であるのが特に好ましい。また、前記混合操作時の混合時間は、０．２〜４時間であるのが好ましく、中でも０．５〜２時間であるのが特に好ましい。
【００７６】
前記混合時には、アルミニウム顔料中のアルミニウム原子１００質量部に対してポリシリケート化合物０．１〜１０質量部の割合となるように前記処理剤を混合するのが好ましく、この場合には、貯蔵安定性により優れた複合被覆アルミニウム顔料を製造できる。
【００７７】
前記混合方法としては、特に限定されるものではないが、例えばリボンミキサー、双腕型ニーダー等の混合機を用いて混合する方法等が挙げられる。
【００７８】
前記混合プロセスにおいて、ノニオン性等の界面活性剤やシラン系カップリング剤等を配合することで、例えば水性塗料や水性インキ中での分散性を調整することもできる。
【００７９】
混合に際しては、原料アルミニウム顔料やシリカ被膜を破壊するような強いせん断力がかかる混合機や混合条件は避けることが望ましい。
【００８０】
上記のようにして得られた本発明の複合被覆アルミニウム顔料は、例えば水性塗料、水性インキ等に配合した場合に水素ガスの発生量が少なく、貯蔵安定性に優れている。更に、この複合被覆アルミニウム顔料を含有した水性塗料や水性インキ等で形成された塗膜は、密着性及び耐電圧性に優れている。
【００８１】
従来では、含有するアルミニウム顔料の平均粒子径が１５μｍ以下であって、ｐＨが８以上の水性塗料や水性インキ等においては、優れた貯蔵安定性を得ることは特に困難であったのであるが、本発明の複合被覆アルミニウム顔料を用いれば、顔料の平均粒子径が１５μｍ以下で、ｐＨが８以上の水性塗料や水性インキとして、５０℃の温度条件下で３３６時間保持した時のアルミニウム顔料中のアルミニウム１ｇ当たりの水素ガス発生量が４ｃｍ3以下であるものを得ることが可能になったものである。一般に貯蔵安定性の目安としては前記水素ガス発生量が４ｃｍ3以下が好ましく、３ｃｍ3以下がより好ましく、２ｃｍ3以下が特に好ましいとされているが、本発明によれば、このような優れた貯蔵安定性を実現することが可能になった。
【００８２】
この発明の水性塗料は、前記複合被覆アルミニウム顔料を含有してなるものである。この水性塗料中における前記複合被覆アルミニウム顔料の含有率は、通常、３〜３０質量％に設定されるが、特にこのような範囲に限定されるものではない。
【００８３】
また、この発明の水性インキは、前記複合被覆アルミニウム顔料を含有してなるものである。この水性インキ中における前記複合被覆アルミニウム顔料の含有率は、通常、３〜３０質量％に設定されるが、特にこのような範囲に限定されるものではない。
【００８４】
前記水性塗料や水性インキには、通常は、塗膜形成用の樹脂分、溶媒、各種添加剤等が配合される。前記樹脂分としては、特に限定されるものではないが、例えばアクリル樹脂、アルキッド樹脂、メラミン樹脂、ウレタン樹脂、エポキシ樹脂等が挙げられる。
【００８５】
また、この発明の塗装物は、基体上に前記水性塗料が塗布されてなるものであり、該塗布により形成された塗膜は、密着性に優れている（アルミニウム顔料が引き剥がされ難い）と共に、耐電圧性にも優れている。
【００８６】
また、この発明の印刷物は、基体上に前記水性インキによる印刷が施されてなるものであり、該印刷部は、密着性に優れている（アルミニウム顔料が引き剥がされ難い）と共に、耐電圧性にも優れている。
【００８７】
前記塗布方法及び前記印刷方法としては、特に限定されないが、例えば刷毛塗り、静電塗装、スプレー塗装、エアレス塗装、浸漬、スクリーン印刷、グラビア印刷等が挙げられる。
【実施例】
【００８８】
次に、この発明の具体的実施例について説明するが、本発明はこれら実施例のものに特に限定されるものではない。
【００８９】
＜実施例１＞
アルミペースト（昭和アルミパウダー社製「Ｓａｐ  ＦＭ４０１０」、アルミニウム粒子の平均粒子径１１μｍ、アルミニウム分７０質量％）２８５ｇを、エタノール１３００ｇに分散させ、水を３４０ｇ添加し、さらに２８％アンモニア水６０ｇを添加した。３０℃に昇温した後、撹拌下、１２時間かけてテトラエトキシシラン５０ｇを添加し、さらに１０時間撹拌を続けた（シリカ被覆アルミニウム顔料を得た）。
【００９０】
その後、ろ過し、ろ過ケーキをプロピレングリコールモノメチルエーテルで洗浄して得たペースト液（シリカ被覆アルミニウム顔料含有ペースト）に、原料中のアルミニウム１００質量部に対し２質量部相当（４ｇ）のポリシリケート化合物（コルコート社製「エチルシリケート４０（商品名）」、前記一般式（Ｉ）においてＲ1〜Ｒ4が全てエチル基であり、ｎは平均で５程度であるポリシリケート化合物）を加えて、６０℃に加熱し、３０分間混合した。冷却後、アルミニウム含有量が５５質量％となるようにプロピレングリコールモノメチルエーテルとノニオン性界面活性剤を加えて、ペースト（複合被覆アルミニウム顔料含有ペースト）を作製した。
【００９１】
得られたペースト中の分散質の電子顕微鏡像では、シリカ微粒子が原料アルミニウム粒子表面全体に付着しているのが観察された。また、シリカ膜厚は約１５ｎｍであった。
【００９２】
＜実施例２＞
ポリシリケート化合物として、コルコート社製「エチルシリケート４０」に代えて、コルコート社製「エチルシリケート４８（商品名）」（前記一般式（Ｉ）においてＲ1〜Ｒ4が全てエチル基であり、ｎは平均で１０程度であるポリシリケート化合物）を用いた以外は、実施例１と同様にして、ペースト（複合被覆アルミニウム顔料含有ペースト）を作製した。
【００９３】
＜比較例１＞
ポリシリケート化合物による処理を行わないものとした以外は、実施例１と同様にして、顔料含有ペーストを作製した。
【００９４】
＜比較例２＞
シリカ被覆を施していない原料アルミニウム顔料に対してポリシリケート化合物による処理を行うものとした以外は、実施例１と同様にして、顔料含有ペーストを作製した。
【００９５】
上記のようにして得られた各複合被覆アルミニウム顔料含有ペーストについて水素ガス発生量を測定すると共に、該ペーストを用いて形成された塗膜の各種物性を下記評価法に基づいて評価した。これらの結果を表１に示す。
【００９６】
【表１】
2008120901.tif 000004
【００９７】
＜水素ガス発生量の測定法＞
得られた複合被覆アルミニウム顔料含有ペースト１０ｇとアクリルエマルジョン塗料（東洋インキ製造製の「アクアエースＢＭ」、ｐＨ８．５）４０ｇを混合して良く攪拌することによって水性塗料Ａを調合した。この水性塗料Ａ２０ｇを試験管に入れ、該試験管にガス捕集管を取り付け、これを５０℃の恒温水槽にセットし、３３６時間（１４日間）経過後の水素ガス累積発生量（ｃｍ3／アルミニウム１ｇ）を測定した。
【００９８】
＜耐電圧の測定法＞
得られた複合被覆アルミニウム顔料含有ペースト５．８ｇと酢酸エチル５．８ｇを混合して良く攪拌した後、さらにオリジン電気社製の「プラネットＳＶクリア」３７．５ｇ及びオリジン電気社製の「プラネットシンナー＃１７５」７０．０ｇを加えて５分間攪拌することによって、塗料Ｂを得た。得られた塗料Ｂをプラスチック板に塗装した。即ち、関西ペイント社製自動塗装機「レシコーター」とイワタ社製スプレーガン「ＷＡ−１００」を使用して、ＡＢＳ樹脂板に乾燥膜厚が１５μｍとなるようにスプレー塗装し、２０℃で２０分間静置した後、６０℃のエアーオーブン中で２０分間乾燥し塗装板（塗装物）を得た。
【００９９】
得られた塗装板について耐電圧測定器（多摩電測社製「ＴＷ−５１６」）を使用し、遮断電流０．５ｍＡ、電極間隔１０ｍｍで、電圧を１ｋＶ刻みに最大６ｋＶまで２０秒間ずつ各電圧で印加して絶縁破壊（あるいはそれによる回路破壊）の有無を観察し、絶縁破壊により回路が破壊されない最大の電圧を耐電圧とした。
【０１００】
＜光沢（メタリック感）評価法＞
上記調合した水性塗料Ａをアート紙（寸法：２１０ｍｍ×３００ｍｍ、連量：１３５ｋｇ、製造元：株式会社井上紙店、型番：金藤両面アート）に隙間６ミルのドクターブレード（製造元：太佑機材株式会社）で塗工した後、１０５℃で５分間乾燥した。その塗膜を目視により観察し、光沢の有無を判定した。
【０１０１】
＜密着性評価法＞
上記光沢の評価に際して作製された塗膜に、幅２４ｍｍのニチバン社製のセロファンテープを貼り付けた後、引き剥がした。そのセロファンテープ剥離操作に伴い、引き剥がされた塗膜中のアルミニウム顔料の量により次の３段階で塗膜の密着性を評価した。即ち、全く剥がれないものを「○」とし、わずかに剥がれるものを「△」とし、全面的に剥がれるものを「×」とした。
【０１０２】
表から明らかなように、この発明の実施例１、２の複合被覆アルミニウム顔料は、水性塗料に配合した際の水素ガスの発生量が顕著に少なく、貯蔵安定性に優れていた。また、実施例１、２の複合被覆アルミニウム顔料を含有する水性塗料を用いて形成された塗膜は、耐電圧性に優れている上に、密着性が良好であり、且つ十分な光沢を有していた。
【０１０３】
これに対し、ポリシリケート化合物による表面処理を行わなかった比較例１のアルミニウム顔料は、水性塗料に配合した際の水素ガスの発生量が多かった。また、シリカ被膜の形成を行わなかった比較例２のアルミニウム顔料は、水性塗料に配合した際の水素ガスの発生量が非常に多かったし、その塗膜の耐電圧特性は十分なものではなかった。
【産業上の利用可能性】
【０１０４】
この発明の複合被覆アルミニウム顔料は、水性塗料、水性インキ用の顔料として好適に用いられるが、特にこのような用途に限定されるものではない。